La présente invention concerne des matières organiques photoconductrices et elle a trait plus particulièrement à des composés aromatiques hétérocycliques polynucléaires polymérisés. Des procédés de reproduction photoélectrostatique 5 font intervenir un milieu photoconducteur qui est chargé dans le noir, exposé à un motif d'ombres et de lumières produisant un motif de charges correspondant aux parties d'images de l'original qufon désire reproduire* Cette image est ensuite développée en déposant une poudre attirable électrostatiquement et .constituant ce qu'on 10 appelle un produit de virage. Le milieu photoconducteur comprend classiquement un support conducteur sur lequel a été déposée une couche ou pellicule photoconductrice, formée par exemple de sélénium, d'oxyde de zinc ou d'une matière organique telle que de 1'anthracène. Dans 15 le cas de l'oxyde de zinc, qui est une matière inorganique photo-conductrice cristalline, le photoconducteuriest. dispersé dans un liant résineux. Des matières organiques photoconductries peuvent avoir une nature polymérisée et former intrinsèquement une pellicule photoconductrice continue, ou bien les composés organiques 20 photoconducteurs peuvent être dispersés dans des liants résineux organiques et déposés sur un support conducteur. Vis-à-vis des compositions connues,l'invention concerne un élément photoélectrostatique, comprenant un support de base conducteur revêtu d'une pellicule photoconductrice organique, 25 élément caractérisé par ce que la pellicule contient une matière photoconductrice présentant la formule générale : 30 *1 - CH - CH2 - dans laquelle R^ et R2 représentent des structures à noyaux aréni-35 ques condensées et soudées. Suivant une caractéristique de l'invention, l'élément photoélectrostatique est caractérisé par ce que les noyaux contiennent de 4 à 12 atomes de carbone, au moins une des dites structures à noyaux contenant au moins 8 atomes de carbone, R| et 40 pouvant être identiques ou différents. 69 00681 2 2000337 Conformément à l'invention, le support sur lequel la matière photoconductrice est déposée peut être du papier qui a été traité de manière à le rendre conducteur,ou bien. elle peut être un métal, ou bien une feuille métallique telle que de 11alu-5 miniums, cuivre ou du zinc» L'utilisation d'une pellicule de polyester métallisée a donné d'excellents résultats comme support conducteur,,du fait qu'elle est dimensionnellement stable et qu'elle présente simultanément tous les avantages d'une feuille de papier; Il est essentiel que le support ait une conductivité comprise «al 1 10 entre 10" ohms/cm et la conductivité d'un métal. que photoconducteur amélioré,constitué-d'une matière organique hété-rocyclique, polynucléaire polymérisée. 15 tière photoconductrice composée d'un copolymère d'une matière photoconductrice polynucléaire et d'un monomère non-photoconducteur• L'invention a spécifiquement pour objet une matière photoconduo- 20 conducteur présentant une réponse spectrale qui pénètre dans la plage visible du spectre et qui a été sensibilisée par des agents chimiques et par des colorettits. cléaires polymérisés typiques, utilisables dans la fabrication des 25 présentes matières photoconductrices font les formules suivantes s L'invention a pour but de fournir tan milieu organi- L* invention a également pour but de fournir une matrice mélangée à tin liant résineux non-photoconducteur. L'invention a également pour objet un élément photo- Des composés photo conducteurs aromatiques, polynu^- 30 t _ - CH - CHg - n 40 69 00681 2000337 Poly-(Ffviiiyl- n}\>, 7H-dibenzo XptlJ carbazole)j Poly (N-vinyl- * I dibenzo £c,hj carbazole)/ Poly (N-vinyl— 7H-dinaphtho £2f3-b : 2't 3* -carbazole) Poly (N-vinvl-5H-naphtho ]zt3 cf carbazole) PoXv (N-vinyl— 7H~dibenza £c,qj carbazole) Les polymères des composés vyniliques aromatiques polynucléaires peuvent être fabriqués par des procédés de polymérisation connus, par exemple par une polymérisation en vract en 35 solution^ en suspension ou en «mlsion, «a utilisant sOMne oata-lyseur des agents connus de formation de radicaux,tels que des pérôxydes, des composés azb ou des catalyseurs ioniques, par * _ exemple du trifluorure de bore» Dans le procédé de polymérisation en vrac, le 4Q monomètre, tel que le N-vinyl-7H JcJcarbazole, est réduit à son 69 00681 4 2000337 état fondu tet on introduit l'agent de formation de radical, tel que le composé azo, l'azobisdisobutyronitrile ou des pérôxydes tels que le péroxyde de benscjle et, lorsque la polymérisation est terminée, le produit ainsi obtenu est épuré par dissolution dans un solvant 5 et par précipitation à l'aide d'un produit non solvant. Le degré de polymérisation est contrôlé par les conditions de réaction telles que la température, le solvant et la nature et la quantité de catalyseur utilisé* Le poids moléculaire ne semble pas être un paramètre particulièrement critique^ et on a obtenu des résultats 10 satisfaisants avec des matières de faible poids moléculaire aussi bien qu'avec des matières de poids moléculaire élevé. Il s'est avéré qu'on pouvait opérer, en $e qui concerne les poids moléculaires ? entre des valeurs de 10 000 ©t 5 000 000• On. obtient une indication du degré de polymérisation par des valeurs de vlsco-15 sité relative. En utilisant ces mesures, on a trouvé qu© des polymètres t qui avaient une viscosité relative supérieure à 1 dans du chloro'bensène,étaient satisfaisants» Be bons résultats ont été obtenus avec des polymères tombant dans la plage de viscosités relatives de 1,3 à 5» Il est à noter que, bien qu'on ait cité plus haut 20 des valeurs de poids moléculaire et des valeurs de viscosité relative, ces valeurs ne sont données qu'à titre d'exemple et ne représentent aucune limitation de l'invention1; Les monomètrés aromatiques; polynucléaires sont fabriqués en traitent le composé aromatique approprié, par exemple un 25 naphtylène substitué,avec une arylhydraziae appropriée en présence de bisulfite alcalin}suivi par une hydrolyse acide qui produit les arocarbazol® correspondants, comme décrit dans le documeat ,f0rga-nische Chesie"", de Beilstein, volume 20, pages 494 et 495. On peut fabriquer du dinaplito-ou du dibenso ( carbazole 30 en faisant réagir du 2,2 diasiao-dinaphtyl ou du 2,2* ® iiamino-dianthryl avec de l'acide phosphorique ou fie l'aeida chlorhydrique, pour obtenir le carbazole correspondant (documents "Chemisohe Berichtel! 86 522.-4 (1953) • Une réaction d© 2-nitroso~binaphtyl ou de 2-nitroso-bi&nthryl avec une solution de triethyl-phosphite dans 35 du benzenej.entre 0 et 5 & G,dans une atmosphère d'azote^permet d'obtenir le carbazole correspondant (document "Proceedings of the Chemical Society", 1962, 78). Les composés vinyliques Bont préparés par traitement par exemple d'un benzo-carbazole avec du toluène sulfonate de béta-40 chloro-éthyl?&e manière à obtenir le N-jS-chloroéthyl-carbazolfe BAD ORIGINAL 69 00681 s 2000337 correspondant9suivi de la déhydrohalogénation de ce produit,pour obtenir le composé vinylique (Clémo et Perkin, "Journal of the Chemical Society" , 1924, page 1 804)» En variante, l'aro-carbazole peut être traité avec de l'acétylène,pour obtenir directement le 5 composé N-vinylique correspondant ("Kirk-Othmer Encyclopedia of Chemical Technology, chapitre 11, page 655)* On peut effectuer une polymérisation de monomères d' aro-carbazole N-vinylique par des procédés connus cités plus haut» le poids moléculaire du polymère peut être compris entre 10 000 et 5 000 000, la plage préférée 10 allant de 50 000 à 2 000 000. Pour préparer les présents composés photoconducteurs , le polymère épuré est dissous dans du chlorobenzène et il est déposé sur un support de base approprié,sous la forme d'une couche continue uniforme,par un procédé classique de revêtement, par 15 exemple en utilisant une tige enroulée de fil ou un élément de 2 revêtaient à lame arrière, à un débit compris entre 5»5 g et 22g/m 2 de préférence compris entre 8,2 et 11,5 g/m , pour produire une épaisseur de pellicule comprise entre 0,0025 et-0,0125 mm, et de préférence entre 0,005 et 0,0075 mm, après évaporation du solvant. 20 Dans le cas oîi on utilise un polymère de poids moléculaire assez élevé, il peut être utilisé comme pellicule photoconductrice sans l'aide de régnes ou copolymèr'es additionnels» Il est à noter que, bien que les présents composés polymérisés puissent former une pellicule continue lorsqu'ils sont 25 déposés sur le support de base, il peut être souhaitable d'incorporer un liant résineux pour améliorer la résistance à l'abrasion, la flexibilité et d'autres propriétés mécaniques» Il rentre par conséquent dans le cadre de l'invention que des liants résineux puissent être ajoutés à la matière polymérisée, de manière à donner 50 certaines caractéristiques à la couche, comme une bonne résistance à l'abrasion ou une bonne flexibilité* On peut ajouter des matières polymérisées,telles que du chlorure de polyvinyle, de l'acétate de polyvinyle, de l'éther de polyvinyle, du polystyrène, du caoutchouc chloré, des résines alkydes, des résines de formaldéhyde 35 de phénol, des copolymères de styrène butadiène et des résines de polyamide. Le liant résineux peut correspondre à 80 i» en poids de la matière de formation de pellicule déposée sur le support de base, et son pourcentage est de préférence compris entre 1 % et 40 i> en poids» 40 Suivant un autre mode de réalisation de l'invention, 69 00681 2000337 on. prépare des copolymères ou des poly-mélanges formés avec le monomère photoconducteur hétérocyclique aromatique polynucléaire et d5 autres matières monomères, telles que des vinylacétals, des esters vinyliques tels que de l'acétate de vinyle, des acrylates 5 d'alkyle, des méthacrylates, du styrène9 du chlorure de vinyle, des méthacrylates d'alkyle, de l'acide acrylique, de l'acrylonitrile, des acrylonitriles à substitution d'alkyle, des éthers vinyliques et de l'acénaphtène. lies copolymères des composés vinyliques hété-rocycliques aromatiques polynucléaires et les mono.mères non-photo-10 conducteurs peuvent être préparés par des procédés connus de polymérisation décrits plus haut,en référence à la polymérisation des aro-carbazole N~vinyliques» On a trouvé que certaines propriétés des éléments photoconducteurs, comme leur flexibilité, ou bien la plasticité de la pellicule photoconductrice proprement dite et 15 sa résistance à l'abrasion, pouvaient être améliorées par copoly-mérisation avec les monomères cités plus haut* Dans la préparation du copolymère, le monomère non-photoconducteur ne doit pas dépasser 80 fo en poids du monomère polynucléaire photoconducteur utilisé. La photosensibilité des matières photoconductrices 20 préparées par les techniques générales décrites ci-dessus se manifeste dans les parties ultra-violettes du spectre. 11 est souhaitable à l'heure actuelle d'jétendre la photosensibilité des matières de reproduction jusque dans la plage visible du spectre, en vue de permettre l'utilisation de sources luminueuses classi-25 ques à filament de tungstène,qui émettent des rayonnements compris entre l'ultra-vddLet et l'infra-rouge et dont les longueurs d'on-d vont de 360 milli-microns à 725 milli-microns. L'extension de la photosensibilité peut etre obtenu®, d'une manière connue, par addition de petites quantités de sensibilisateurs, qui peuvent 30 être des sensibilisateurs -chimiques, tels que es acides de type-yf"ou des sensibilisateurs colorés du type connu. Ci-après, on trouve une liste d'acides de type~7F~ qui peuvent être utilisés comme sensibilisateurs, mais cette énumération n'est en aucune manière limitative et elle est simple-35 ment donnée pour fournir des exemples des types de matières susceptibles d'être utilisées. Les quantités de sensibilisateurs utilisées peuvent être comprises entre 0,01 $ et .10 ?£ en poids, et de préférence entre 0,05 et 3 $ en poids de la matière photoconductrice polymérisés existant dans la couche photoconductrice. 69 00681 2000337 SENSIBILISATEURS CHIMIQUES -a) — Anhydrides î 1 - Anhydride tétrachlorophtalique 2 - Bianhydride d'acide napht alêne-1, 4a5» .8 « tétracarboxylique. 5 h) — Cyanocarbones î 1 - ïétracyanoéthylène 2-7, 1, 8, 8- tétracyanoquinodiméthane. c) - Quinones î 1 — Chloranile 10 2-2,3— dichlorodicyano - 1,4 - benzoquinone 3 - Phénanthrènéquinone. d) - Substances nitroarpmatiques : 1 — 1, 3»5 - trinitrobenzène 2-9» 10 - dibromoanthracène 15 3-2, 4,7- trinitr of liior ènone • SENSIBILISATEURS OPTIQUES - Une grande diversité de colorants de sensibilisation peuvent être utilisés,de manière à étendre la réponse photoconductrice dans la plage visible du spectre, comme décrit déjà anté-20 rieurement, cette liste comprenant les composés suivants ! I - Colorants à base de xanthène -Fluoréscéine Eosine Phloxine 25 Phloxine B Erythrosine Rose Bengale II - Colorants à base de triarvlméthane -Vert de cuivre 30 Violet-cristal Fuchsine de base Vert de méthyle Vert brillant Bleu clair 35 Bleu brillant PCP III - Colorants à base de thiazole -Ihioflavine î(r IV - Colorants à base de thiaaiae -Vert de méthylène 40 Bleu de méthylène 69 00681 8 2000337 V - gûlor-as.tg à base •» Bouge neutre Safranine T Violet de méthylène 5 VI — Colorante à base d * acridine — Acridine orange VII- — Colorants à base de dlphéEylmétharie — —Jtf———a^Bimawwmsim—g———. «t .n i—im—Ji muCTim Auraminé O ... VIII — gelorantg-à base é® affasrâggi - * tô Rouge dséthy.le (â'ùaorp'ïioïi maximale dans ltalsc >l î -5*602 A} - - - Hryptooyaaine (I@«tee ce i#1ô &iéthyX«4,4 *-©as?bo- syauin©) Pinacyeaol — - - - - " Shiazole poiirpse (loâure ôo ■=âiétîayltMa-cfjbo-15 cyanine; IX - Mélanges de coloranta » Gris de méthyiias X » Colorants à "saae d'aEtaraqulnone -Alizarine rot^g© 20 Qainiaariae Carbantkrène jesme 6- ( xiavanthrone j • Xe proeédé de repï^auction,utilisant les présents éléments photo électrostatiques, consiste h appliquer à la ccucte photoconductrice une charge électrostatique de sensibilisations 25 comprise entre 400 volts et 2 Q0G volts,à l'side d'une électrode à décharge à effluves et reliée à une source de potentiel élevé compris entre 4,000 et 7 «000 vol-js# lias matières peuvent "être chargées positivement ou négativement* la ^cadhe chargée- loreçre1 elle reçoit une charge électrostatique dans les parties sombres, 30 devient sensible à un rayomiesLSBt électromagnétique et est ensuite exposée à un motif, de lumières et &eombrss g$n dirigeant le rsyosme-ment au travers d*un original de trsaasiEig&i-m de lumières qui est plaeé au contact de la couche pkotoeoii(lus1;a-iaeê,ou bien- en éclairai* un original graphique à l's&de &®m ra^ajs&aBGat appropriérpuis m 35 projetant le motif réfléchi par 3.1 itttemé&iis&re d'un système à lentilles sur 1*élément pisotocc^mciQ^n Bile exposition âc la, aousàa pv^o-eonductrice à un saoteiir d© lumières et à*ombre© peodtât m» ï©«^e électrostatique oorî:"»=nondaB.te comportât sas a£ïi?esponda5ït aux parties 40 ombrées et, dans les zones sollicitées pas- la lumière, la charge est h? 2000337 dissipée sa travers &vl support conducteur» image chargée est reaSue visible par application £*un prc»du:It de virage approprié,qui adhère sur les parties d*images a Bes produits de virage à orientation positive sont générale-5 Eïgïit- utilisés lorsque la charge de sensibilisation est négative, tandis que des produits de virage à orientatioa inverse sont uti-..ilaée pour des éléments à charge positive, les deux systèmes per-srstsfcant d'cbtta^r un tirage positif à partir dlun original positif» It1 utilisation de ces produits de virage est "bien connue des 10 epéciali&tes et n7a pas "besoin d'être décrite de façon détaillée. L* image matérielle sst ensuite fixée directement mr l*élâ&ent eu "bien elle peut être transférée dans des conditions contrôlées sur une feuille réceptrice, par exemple une iïuille de papier lisse, sur laquelle elle est ensuite fixée» 15 L'SïuSge matérielle peut être fixée en exposant le produit de virage t une source do chaleur qui provoque la coalescence de la matière et son assemblage par fusion avec le supporte Sans le cas où les produits do virage eonv sensibles à une pression, ils peuvent êtï® îiï& 'par pression, par exemple en faisant passer les éléments 20 ©îitre "X: couple de rouleaux presseùrs> Dos supports de base en papier,munis d'une couche oontinve S9épzSsesav unifer-ms et réduite des présentes substances pîiotooûnôiictrf.essjdonnent des résultats satisfaisants comme éléments phctoélfestrestatiques qui deviennent la reproduction finale 25 lorsque l'inago-pciidre déposée sur eux est fi^ée. Llapplication des matières pfco t ocoïïductrices à des pellicules aétalisées a donné Âfexce31pr-.t^ résultats et on obtient alors un milieu photo conducteur r-autilisablç «ui convient dans des processus de reproduction de principe -i-'Jà décrit antérieurement. 5Q Bans le cas où des supports transparents sont r.-ilisési employer les éléments photoéleetrostatiques pour .effectuer des expositions du type-reflex dans lesquelles un origi-r.r.l grapîîlqae "<>3 en oeuvre sur ses deux faces,est exposé directe-eu ysynjuisaient traversant lê élément électrostatique,de manière y- è;i.ie ce rgvQH«.ç-5i.eiit arrive sur le sujet graphique en réfléchissant motif de lumières et d*ombres sur la couche photoconductrice* I«' invention est décrit® à titre non limitatif dans les exemples ci-après» Exemple- I m-. 0» a préparé un élément photoélectrostatique en 69 0063! 2000337 faisant dissoudre 5 g de goly |E-vinyle (q} ©srbazelejf daas 65 g de ahlorobeBzène» -La solution & évê- ensuite déposée sur un support approprié stel qu £vsie pslliculs 3© ®%-larn aluminisé© - de Oa.925 ara d ''épaisseur, «a- utilisant m ^quipsîaeat- plassique -5 de revêtement, par exemple us. dispositif ô© revêtement à ménisque oxi un dispositif de revêtement à lame arrière© Sa solution a été déposera un débit suffisant peur produire une eouehe photoctHid.iG— trice ayant taie épaisseur 09mprS.se enfer© ©,0S5 et 0,0075 uœt après évaporation du solvant « €fex -a obts&u me ëvaporation du tO ehlôrobenzène à partir de la solution, ©&.. ;fai®SB'è passer la feuille revêtu» dans un four à air "chaud à forcée, maLsteim à une température comprise emà*© 90e- et 135^ Q„ Exemple II 1* élément photoél@@t?œt&iiqt20 ûa ©et exemple 15 a été préparé en adoptsst les formules -le I8@s§HàgXe. I, à l'exception qu'on a remplacé le poly tïMrinyle TH-bens© (g) carbazolej par du poly[N->vinyle 5H-benso (h) carbaisole?et que la solution de polymère a été déposée à un débit suffisant pour produire une couche photoconductrice de 0,012 sua d'épaisseur après évaporation ^ du solvanto Exemple III On a utilisé Sans eet exemple la préparation de l'exemple I, à l'exception que le poly^'îc-Tlnyle 7H-benzo (c) carbazoleja été remplacé par du poly £K~vinyle 7H-dibenzo (b,g) 25 carbazolej" . Exemple IV I3h élément phctoélectrostatiçue à base de papier a été préparé en faisant dissoudre 5 g de poly £N-vinyle 7H-benao (c) carbazolej dans 65 g de ehlorobensàne» la solution a été en— suite déposée sur un support de base en papier, présentant une •■1 1 conductivité de 10 ohms/cm. et une épaisseur de 0,06 mm. Le revêtement a été déposé à un débit suffisent pour produire une couche photoconductrice de épaisseur de 0,08 à Oft mm» e 2 couche photoconductrice de 1î g/a de support de base et d'une 35 Exemple Y Pour l'élément pliôtoélect^s^i&tit»e de cet exemple, on a utilisé la préparation ®e 1 * exemple on a en outre ajouté des sensibilisateur© âtï type acsifèô ®"^T#ta quantité de 0,1 $ en pjids de substance solide p©lgaérisé® existant dans la solution» BAD ORIGINAL 60 P0(,P1 m 2000337 a ajouté eom.-a sensibilisateur de la 2,5 dinitraf luorénone• Exemple YI If* élément photoélectrostatique de eet exemple a utilisé la préparation de l1 exemple ¥#à l'exception qu'an a ajouté un 5 sensibilisateur à base de colorent à la place àn seiîslbilisateur lu typs acide» If^eî. quantité égale à 0,5 ^ en poids do. polymère exis~ •ant cznme matière solide# le oolorarvi utilisé a été constitué par m mélange de parties égales en poids de rose bsngale* d'indice de coloration d« 45*440 ©t de fluorésseine* â*indice de col&ration de ÎO W55ÔI Exemple 711 s préparé i* élément pbotoélectr©3tatique de cet exemple faisant dissoudre 5 g de poly £s-vinyle 7B=benzo (b,g) » arbazoleJJ si: 5 g â® poly^H-vinyle 5E»b©nzo (b) carbazolej dans t5 €?g de ofelsrc- stîaaëns* On a ajouté à la solution 1 $ en poids du 1 alymère sec ci 'rx. seneiMlisateur du type acide»le sensibilisateur aeiclc n âtê Sabord dissous dans 35 g de chlorure de méthylène» Ta roletiDB filiale a été déposée sur un support de base, fjrroé fie '•Hylr.r^ slumialsé présentant me épaisseur de 0,t2 mm, 20 à im débit suffirsst pour produire une couche photoconductrice de î sr/m st rvw.T-r- â*tm revêtement final séché d'une épaisseur de C 08 à O j l an». "g-^R;->r>le ¥111 ■ » I I ll> ■ M——!■—— III Fric satièrs pliotoconductrlce organique polynucléaire 25 cirpolyméT'Sgés. par polymérisation de deux moles d'un r nomère d® xr nr>-> On a ajouté è la solution 0,3 g d'un sensibilisateur âv fciâe ^rtfoxmê par de la 2, 4g 7 trinitrofluo-30 réarma {1 «n poMe de substances solides copolymérisées X la sc aition f. été sur une pellicule de "Mylar" aluminisée, à un "" ^ âê >it suffisant pour- obtenir un revêtement de 22 g/m du support ée frase et p?rée«*n^sBît usa épaisseur de 0,025 mm à sec. ''-Tsmplft IX 35 *-n *» préparé xm élément pfcoto éie ctros tatique en faisant ^issoudr* fe de poly fs^vinyle TH-dibenzo fb,g) earbazole} et i4 g de »tyren« Imtadièn© connu Sans le commerce sous la marque "HîOIISB 750ft ; 7e eclutios. a été dépesé© sur une base en papier cox^*ict«tî3f fA G?(Ff5 raa d'épaisseur, à un débit suffisant pour obtenir î, un evètaruezit de il g/m2 et d'une épaisseur comprise entre 0}12 et 69 00681 2000337 0,15 mm» Exemple - X On a préparé l'élément photoélectrostatique de cet exemple en adoptant la formule de 1*exemple I et de l'exemple • 5 V, à l'exception qu'on a remplacé le poly jfSf-vinyle 7H-benzo (c) carbazolëj par du poly £îtf-vinyle 7H-dibenzo (bfg) carbazolçj • Exemple XI On a préparé l'élément photoélectrostatique de cet exemple en adoptant les formules des exemples I et Y, à l'exception 10 qu'on a remplacé le poly jHfl-vinyle 5H-benzo (b) carbazolej par du poly£*N-6H-dibenzo (c»h) carbazoljjf# Exemple XII On a préparé l'élément photoélectrostatique de cet exemple en adoptant les formules des exemples I et Y, à l'exception 15 qu'on a remplacé le poly ^N-vinyle 5H-benzo (b) car-b&àsol©? par du poly/Jï-vinyle 7H-dinaphto (2,3-b t 2', 3?h) carbazolej • Exemple XIII On a préparé l'élément photoélectrostatique de cet exemple en adoptant les formules des exemples I et V, à l'exception 20 qu'on a remplacé le poly/Tï-vinyle 5H-benzo (b) carbazolej par du poly £N-vinyle 5H-naphto ( 2 , 3-c)carbazolej . Exemple XIV ' On a préparé l'élément photoélectrostatique de cet exemple en adoptant les formulés des exemples I et Y, à l'exception. 25 qu'on a remplacé le poly £N-vinyle 5H-benso (b) carbazolej par du poly jTlî-vinyle 7H-dibenzo (c»g) earbazolej • Les éléments photoélectrostatiques des exemples I à IY ont été chargés à une tension d© saturation d'environ 1 000 volts à l'aide d'une électrode produisant des décharges 30 à effluves, puis ils ont été soumis à un rayonnement ultra-violet de nature électromagnétique et de longueur d'onde compris© entre 360 et 400 milli-microns# On a trouvé que la sensibilité âe l'élément était d'environ 50 volts par candéla-pied-second©'; lies éléments photoélectrostatiques des exemples Y à IX, qui ont été 35 sensibilisés, ont été soumis à l'action d'un© lampe -à filament d© tungstène émettant un rayonnement dans la plage comprise entre 360 milli-microns et 725 mllli-microns, et on a enregistré un© sensibilité comprise entre 60 et 70 volts par candéla-pied-secondei Dans tous les cas, l'image développée a présenté un contraste élevé 40 et une bonne densité. 69 00681 2000337 La classe des matières photoconductrices organiques polynucléaires décrites plus haut permet d'obtenir des milieux photoconducteurs qui sont réutilisables, qui produisent des images de haute qualité et qui améliorent les caractéristiques de transfert 5 d'images en couleur entre la couche photoconductrice et du papier lisse,et qui présentent d'une façon générale une plus grande sensibilité que des matières de type connu lorsqu'elles sont traitées avec des sensibilisateurs du type acide-$~et du type colorant"'» Bien entendu, l'invention n'est pas limitée aux 10 exemples de réalisation ci-dessus décrits,à partir desquels on pourra prévoir d'autres variante^ sans pour cela sortir du cadre de l'invention. 69 00681 14 2000337 REVENDICATIONS 1°/ Elément photoéléetrostatique comprenant un support de base conducteur revêtu d'une pellicule photoconduetrice orgsinique, élément caractérisé par ce que la pellioaLe contient une matière 5 photoconductrice présentant la fornrale générale : dication 1 » caractérisé par ce que les noyaux contiennent de 4 à 12 atomes de carbone, au moins une des dites structures à noyaux contenant au moins 8 atomes de carbone^ et Rg pouvant être identiques ou différents» 2Q 3°/ Elément photoélectrostatique conforme à la revendication 1, caractérisé par ce que le polymère photoconducteur est du poly Oî-vinyle 5H-benzo (b) carbazolej 4°/ Elément photoélectrostatique conforme à la revendication 1, caractérisé par ce que le polymère est du poly 2^fN-vinyle 7H~benzo (c) carbazole]!» 5°/ Elément photoélectrostatique conforme à la revendication 1, caractérisé par ce que le polymère est du poly JÎJ-vinyle 7H-dibenao (b,g) carbazolej • 6°/ Elément photoélectrostatique conforme à la jq revendication 1, caractérisé par ce qu'il comprend un sensibilisateur introduit dans une quantité comprise entre 0,01 $ et 3»Q # en poids du polymère photoconducteur organique# 7°/ Elément photoélectrostatique conforme à la revendication 1, caractérisé par ce que la matière photoconduetrice est une matière polymérisée se présentant sous forme d'une pellicule uniforme et continue» 8°/ Elément photoélectrostatique conforme à la revendication 1, caractérisé par ce que la dite matière photocon-. duetriee est copolymérisée avec un Monomère choisi dans le groupe comprenant des vinylss acétals^ 18 acétate à© -yisyla, les méthacry- 10 15 dans laquelle R^ et Rg représentent des structures à noyaux aréniques condensées et soudées» 2°/ Elément photoélectrostatique conforme à la reven- BAD ORIGINAL 69 00681 2000337 late d'alkyle, 1*acide acrylique, l'acrylonitrile, les acryloni-triles à substitution alkyle, des éthers vinyliques et de l'acénapii-tène. 9°/ Elément photoélectrostatique conforme à la 5 revendication 1, caractérisé par ce que la matière photoconductrice se trouve dispersée dans un liant résineux, le dit liant ne dépassant pas 80 $> en poids de la pellicule sèche.